(57)【要約】【課題】生分解性樹脂を主要な樹脂成分として配合しているにも関わらず、耐加水分解性、機械的特性及び寸法安定性が優れる成形体を与えることのできる樹脂組成物を提供すること。【解決手段】（Ａ）生分解性樹脂と、（Ｂ）繊維状無機充填材、板状無機充填材、棒状無機充填材及び粒状無機充填材から選択される少なくとも１種の無機充填材又は撥水性を有する有機充填材と、（Ｃ）２官能以上のイソシアネート基を有する化合物又は樹脂とを配合した樹脂組成物とする。（Ｂ）成分は、貝殻粉砕物又は籾殻粉砕物であることが好ましい。【選択図】なし【特許請求の範囲】
【請求項１】
（Ａ）生分解性樹脂と、（Ｂ）繊維状無機充填材、板状無機充填材、棒状無機充填材及び粒状無機充填材から選択される少なくとも１種の無機充填材又は撥水性を有する有機充填材と、（Ｃ）２官能以上のイソシアネート基を有する化合物又は樹脂とを含むことを特徴とする樹脂組成物。
【請求項２】
（Ｂ）成分が、貝殻粉砕物、雲母、バサルト繊維、ガラス繊維、炭素繊維及び炭酸カルシウムから選択される少なくとも１種であることを特徴とする請求項１に記載の樹脂組成物。
【請求項３】
（Ｂ）成分が、クチクラ層で覆われた有機充填材であることを特徴とする請求項１に記載の樹脂組成物。
【請求項４】
クチクラ層で覆われた有機充填材が、籾殻粉砕物であることを特徴とする請求項３に記載の樹脂組成物。
【請求項５】
（Ｂ）成分が、（Ａ）成分と（Ｂ）成分との合計に対して２０質量％〜８０質量％配合され、（Ｃ）成分が、（Ａ）成分と（Ｃ）成分との合計に対して０．１質量％〜５質量％配合されていることを特徴とする請求項１〜４の何れか一項に記載の樹脂組成物。
【請求項６】
（Ａ）成分が、生分解性脂肪族ポリエステル、生分解性脂肪族−芳香族共重合ポリエステル、ポリ乳酸及びβ−ヒドロキシ酪酸とβ−ヒドロキシ吉草酸との共重合体から選択される少なくとも１種であることを特徴とする請求項１〜５の何れか一項に記載の樹脂組成物。
【請求項７】
酸変性ポリオレフィン及びエチレン酢酸ビニル共重合体から選択される少なくとも１種を更に含むことを特徴とする請求項１〜６の何れか一項に記載の樹脂組成物。
【請求項８】
ポリプロピレン、ポリスチレン、アクリロニトリル−ブタジエン−スチレン共重合体、ポリカーボネート、ポリエチレン及び熱可塑性エラストマーから選択される少なくとも１種の熱可塑性樹脂を更に含むことを特徴とする請求項１〜７の何れか一項に記載の樹脂組成物。
【請求項９】
請求項１〜８の何れか一項に記載の樹脂組成物に含まれる（Ａ）成分のＭＦＲ（１９０℃）が５〜３００ｇ／１０分であることを特徴とする射出成形用樹脂組成物。
【請求項１０】
請求項１〜８の何れか一項に記載の樹脂組成物に含まれる（Ａ）成分のＭＦＲ（１９０℃）が０．１〜２０ｇ／１０分であることを特徴とする押出成形又は発泡成形用樹脂組成物。
【発明の詳細な説明】
【技術分野】
【０００１】
本発明は、耐加水分解性、機械的特性及び寸法安定性に優れる成形体を与えることのできる樹脂組成物に関するものである。
【背景技術】
【０００２】
石油系樹脂は、機械的特性、寸法安定性、加工性等の特性に優れるため、各種用途のカバーやケース、電化製品の筐体等の樹脂材料として使用されている。しかし、近年、環境問題に対する意識の高まりから、従来の石油系樹脂に代えて、自然環境の中で分解し得る生分解性樹脂を用いようとする提案がなされている。ところが、生分解性樹脂は、一般に石油系樹脂よりも引張強度や引張弾性率等の機械的特性が劣り、また、加水分解劣化により強度低下を起こすため、用途が極めて限られていた。
【０００３】
そこで、このような問題を解決するものとして、ポリ乳酸等の生分解性樹脂に、セルロース及びリグニンを含有する植物繊維と、イソシアネート樹脂とを所定の割合で配合した樹脂組成物が提案されている（例えば、特許文献１を参照）。
【先行技術文献】
【特許文献】
【０００４】
【特許文献１】特開２００８−１６３２８４号公報
【発明の概要】
【発明が解決しようとする課題】
【０００５】
しかしながら、特許文献１に記載される樹脂組成物から得られる成形体は、機械的特性は比較的良好であるものの、寸法安定性が劣るという理由により高度な寸法精度が要求される精密部品へは使用できないという課題があった。
従って、本発明は、上記のような課題を解決するためになされたものであり、生分解性樹脂が主要な樹脂成分として配合され、耐加水分解性、機械的特性及び寸法安定性に優れる成形体を与えることのできる樹脂組成物を提供することを目的とする。
【課題を解決するための手段】
【０００６】
そこで、本発明者らは、上記課題を解決すべく鋭意検討を行なった結果、生分解性樹脂と、特定の形状を有する無機充填材又は撥水性を有する有機充填材と、２官能以上のイソシアネート基を有する化合物又は樹脂とを配合した樹脂組成物が上記課題を解決することを見出し、本発明を完成するに至った。
即ち、本発明は、（Ａ）生分解性樹脂と、（Ｂ）繊維状無機充填材、板状無機充填材、棒状無機充填材及び粒状無機充填材から選択される少なくとも１種の無機充填材又は撥水性を有する有機充填材と、（Ｃ）２官能以上のイソシアネート基を有する化合物又は樹脂とを含むことを特徴とする樹脂組成物である。
【０００７】
（Ｂ）成分は、貝殻粉砕物、雲母、バサルト繊維、ガラス繊維、炭素繊維及び炭酸カルシウムから選択される少なくとも１種であるか、又は撥水性を有する有機充填材であることが好ましい。撥水性を有する有機充填材としては、哺乳類の毛、昆虫の外骨格、軟体動物の殻や卵、籾殻等のクチクラ層を有する有機充填材が好ましく、これらの中でも、籾殻粉砕物が入手の容易性の面で特に好ましい。
（Ｂ）成分は、（Ａ）成分と（Ｂ）成分との合計に対して２０質量％〜８０質量％配合され、（Ｃ）成分は、（Ａ）成分と（Ｃ）成分との合計に対して０．１質量％〜５質量％配合されていることが好ましい。
（Ａ）成分は、生分解性脂肪族ポリエステル、生分解性脂肪族−芳香族共重合ポリエステル、ポリ乳酸及びβ−ヒドロキシ酪酸とβ−ヒドロキシ吉草酸との共重合体から選択される少なくとも１種であることが好ましい。
本発明の樹脂組成物は、酸変性ポリオレフィン及びエチレン酢酸ビニル共重合体から選択される少なくとも１種を更に含むことが好ましい。
本発明の樹脂組成物は、ポリプロピレン、ポリスチレン、アクリロニトリル−ブタジエン−スチレン共重合体、ポリカーボネート、ポリエチレン及び熱可塑性エラストマーから選択される少なくとも１種の熱可塑性樹脂を更に含んでもよい。
また、（Ａ）成分として、ＭＦＲ（１９０℃）が５〜３００ｇ／１０分である生分解性樹脂を用いることで、射出成形に適した樹脂組成物とすることができ、ＭＦＲ（１９０℃）が０．１〜２０ｇ／１０分である生分解性樹脂を用いることで、押出成形又は発泡成形に適した樹脂組成物とすることができる。
【発明の効果】
【０００８】
本発明によれば、耐加水分解性、機械的特性及び寸法安定性に優れる成形体を与えることのできる樹脂組成物を提供することができる。本発明による樹脂組成物から得られる成形体は、高度な寸法精度が要求される精密部品へ応用可能である。
【発明を実施するための形態】
【０００９】
以下、本発明による樹脂組成物を詳細に説明する。
【００１０】
（Ａ）生分解性樹脂
本発明で使用する生分解性樹脂としては、生分解性脂肪族ポリエステル、生分解性脂肪族−芳香族共重合ポリエステル、ポリ乳酸及びβ−ヒドロキシ酪酸とβ−ヒドロキシ吉草酸との共重合体等が挙げられ、これらを１種単独で用いてもよいし、２種以上を組み合わせてもよい。生分解性樹脂のより具体的な例としては、ポリブチレンサクシネート、ポリカプロラクトン、ポリ乳酸、ポリブチレンサクシネートアジペート、ポリエチレンサクシネート、β−ヒドロキシ酪酸とβ−ヒドロキシ吉草酸との共重合体、テレフタル酸とブタンジオールとアジピン酸の共重合体、ポリ（エチレンテレフタレート/サクシネ―ト）、ポリビニルアルコール、ポリ（カプロラクトン／ブチレンサクシネート）等が挙げられる。これら生分解性樹脂の中でも、物性及び入手の容易さの点で、ポリブチレンサクシネートが好ましい。さらには、発泡成形の場合は分岐型脂肪族ポリエステルが好ましい。脂肪族ポリエステルとしては市販品を使用してもよく、例えば、昭和高分子株式会社製のビオノーレ（登録商標）シリーズ、ダイセル化学工業株式会社製のＣＢＳシリーズが挙げられる。
本発明による樹脂組成物を射出成形する場合、生分解性樹脂のＭＦＲは、（１９０℃、２．１６ｋｇの荷重下で測定）が５〜３００ｇ／１０分であることが好ましく、押出成形又は発泡成形する場合、生分解性樹脂のＭＦＲ（１９０℃）は、０．１〜２０ｇ／１０分であることが好ましい。
また、生分解性樹脂の融点及び数平均分子量は、特に限定されるものではないが、成形性の点で、融点が９０℃〜１２０℃であり、数平均分子量が４０，０００〜８８，０００であることが好ましい。
【００１１】
（Ｂ）無機充填材及び有機充填材
本発明で使用する無機充填材は、繊維状無機充填材、板状無機充填材、棒状無機充填材及び粒状無機充填材から選択される少なくとも１種である。繊維状、板状及び棒状の形状は、無機充填材の形状観察より明らかな場合が多いが、不定形との差異としては、そのアスペクト比が３以上であるものは繊維状、板状や棒状と言える。このような無機充填材のより具体的な例としては、貝殻粉砕物、雲母、バサルト繊維、ガラス繊維、炭素繊維、粒状の炭酸カルシウム等が挙げられ、これらを１種単独で用いてもよいし、２種以上を組み合わせてもよい。（Ａ）成分との密着性を向上させるため、粒状の炭酸カルシウムは、シランカップリング剤、脂肪酸、パラフィンワックス等で表面処理することが好ましい。シランカップリング剤としては、例えば、ビニル基、エポキシ基、アミノ基、メタクリル基、メルカプト基等を有するシランカップリング剤が挙げられる。脂肪酸としては、ステアリン酸、オレイン酸、リノール酸等が挙げられる。これら無機充填材の中でも、寸法安定性等の樹脂組成物特性とコストのバランスが良好であるという点で、貝殻粉砕物が好ましい。貝殻粉砕物は、ほたて貝、かき、あさり貝、はまぐり、あこや貝等の貝殻を、ハンマーミル、ローラーミル、ボールミル、ジェットミル等により粉砕したものであり、その好ましい平均粒径は、１μｍ〜１００μｍである。更に好ましくは５μｍ〜５０μｍ、最も好ましくは５μｍ〜１０μｍである。
本発明で使用する有機充填材は、撥水性を有するものである。撥水性を有する有機充填材としては、クチクラ層を有する有機充填材が挙げられ、具体的には、哺乳類の毛、昆虫の外骨格、軟体動物の殻や卵、籾殻等を所定の粒度に粉砕したものが挙げられ、これらを１種単独で用いてもよいし、２種以上を組み合わせてもよい。これら有機充填材の中でも、籾殻粉砕物が入手の容易性の面で好ましい。
また、上述した無機充填材及び有機充填材を必要に応じて併用してもよい。
本発明の樹脂組成物において、上述した（Ｂ）成分は、（Ａ）成分と（Ｂ）成分の合計に対して２０質量％〜８０質量％配合されることが好ましく、３０質量％〜６０質量％配合されることが更に好ましい。（Ｂ）成分の配合量が上記範囲内であれば、剛性と加工性のバランスをより向上させることができる。
【００１２】
（Ｃ）２官能以上のイソシアネート基を有する化合物又は樹脂
本発明で使用する２官能以上のイソシアネート基を有する化合物又は樹脂は、イソシアネート基を一分子中に２個以上有するものであり、例えば、２，４−トリレンジイソシアネート、２，６−トリレンジイソシアネート、２，４’−ジフェニルメタンジイソシアネート、４，４’−ジフェニルメタンジイソシアネート、ポリメチレンポリフェニルジイソシアネート、トリジンジイソシアネート、１，４−ジイソシアナトブタン、ヘキサメチレンジイソシアネート、１，５−ジイソシアナト−２，２−ジメチルペンタン、２，２，４−トリメチル−１，６−ジイソシアナトヘキサン、２，４，４−トリメチル−１，６−ジイソシアナトヘキサン、１，１０−ジイソシアナトデカン、１，３−ジイソシアナトシクロヘキサン、１，４−ジイソシアナトシクロヘキサン、１−イソシアナト−３、３、５−トリメチル−５−イソシアナトメチル−シクロヘキサン、４，４’−ジイソシアナトジシクロヘキシルメタン、２，４−ヘキサヒドロトルエンジイソシアネート、２，６−ヘキサヒドロトルエンジイソシアネート、ぺルヒドロ−２，４’−ジフェニルメタンジイソシアネート、ぺルヒドロ−４，４’−ジフェニルメタンジイソシアネート、ナフタレン１，５−ジイソシアネート、キシリレンジイソシアネート、１，３−ビス（イソシアナトメチル）シクロヘキサン、テトラメチルキシリレンジイソシアネート等、あるいはこれらと一価又は多価のノニオン性ポリアルキレンエーテルアルコールと反応させたもの、２，４−トリレンジイソシアネートや２，６−トリレンジイソシアネートヘキサメチレンジイソシアネートに多価アルコールを付加させたもの、ポリイソシアヌレート、ポリイソシアネート、ポリウレタン樹脂等が挙げられる。これらは１種単独で用いてもよいし、２種以上を組み合わせてもよい。
このような２官能以上のイソシアネート基を有する化合物及び樹脂の市販品としては、日本ポリウレタン工業株式会社製のアクアネート（登録商標）１００、１０５、１２０、２００、２１０、バイエル社製クレラン（登録商標）ＶＰＬＳ２２５６等が挙げられる。
本発明の樹脂組成物において、上述した（Ｃ）成分は、（Ａ）成分と（Ｃ）成分との合計に対して０．１質量％〜５質量％配合されることが好ましく、０．１質量％〜２質量％配合されることが更に好ましい。（Ｃ）成分の配合量が上記範囲内であれば、成形物の強度や耐加水分解性をより向上させることができる。
【００１３】
また、本発明の樹脂組成物には、成形物の強度をより向上させる目的で、酸変性ポリオレフィン及びエチレン酢酸ビニル共重合体から選択される少なくとも１種を配合してもよい。酸変性ポリオレフィンとしては、ポリエチレン、ポリプロピレン等のポリオレフィンと重合性カルボン酸化合物とをグラフト重合させたものや、樹脂原料モノマーと重合性カルボン酸化合物とを共重合させたものが挙げられる。重合性カルボン酸化合物としては、無水マレイン酸、無水イタコン酸、アクリル酸、メタクリル酸、マレイン酸、イタコン酸等が挙げられ、これらを１種単独で用いてもよいし、２種以上を組み合わせてもよい。特に、グラフト重合には無水マレイン酸が好ましく、共重合にはアクリル酸、メタクリル酸及び無水マレイン酸が好ましい。酸変性ポリオレフィンにおける重合性カルボン酸化合物のグラフト率（あるいは共重合率）は、１質量％〜３０質量％であることが好ましい。また、エチレン酢酸ビニル共重合体は、エチレンと酢酸ビニルとを共重合させたものであり、成形物の強度の点で、好ましくは酢酸ビニル含有量が６５質量％以上のもの、より好ましくは酢酸ビニル含有量が７０質量％以上のもの、最も好ましくは酢酸ビニル含有量が８０質量％〜９９質量％のものである。このような酢酸ビニル含有量を有するエチレン酢酸ビニル共重合体は、例えば、ポリビニルアルコールを保護コロイドとしたエチレン酢酸ビニル共重合体エマルジョンを噴霧乾燥することにより得られる粉末状のものが挙げられ、市販品としては、昭和高分子株式会社製ローンフィックス３０００、株式会社クラレ製ＫＢＥ−６８Ａ及びＫＢＥ−６８Ｂ等が挙げられる。
本発明の樹脂組成物に酸変性ポリオレフィン及びエチレン酢酸ビニル共重合体から選択される少なくとも１種を配合する場合、その配合量は、樹脂組成物全体に対して１質量％〜２０質量％であることが好ましい。
【００１４】
また、本発明の樹脂組成物には、成形加工性や得られる成形品の強度をより向上させる目的で、界面活性剤を配合してもよい。界面活性剤としては、ノニオン系界面活性剤、アニオン系界面活性剤、カチオン系界面活性剤、両性界面活性剤等が挙げられ、中でもノニオン系で、常温で固体のものが好ましい。
このような界面活性剤の市販品としては、花王株式会社製のポリオキシエチレンアルキルエーテル、ポリオキシエチレンソルビトール脂肪酸エステル、グリセリン脂肪酸エステル等が挙げられる。
界面活性剤を配合する場合、その配合量は、樹脂組成物全体に対して０．１質量％〜５質量％であることが好ましい。
【００１５】
本発明の樹脂組成物には、上述した成分以外に、公知の添加剤を本発明の効果を損なわない範囲で配合することができる。このような添加剤としては、界面活性剤、酸化防止剤、傷付き防止剤、紫外線吸収剤、帯電防止剤、難燃剤、滑剤、着色剤（染料、顔料）、発泡剤、香料等が挙げられる。また、本発明の樹脂組成物には、本発明の効果を損なわない範囲で、ポリプロピレン（ＰＰ）、ポリスチレン、アクリロニトリル−ブタジエン−スチレン共重合体（ＡＢＳ）、ポリカーボネート、ポリエチレン、熱可塑性エラストマー等の公知の熱可塑性樹脂を配合してもよい。熱可塑性エラストマーとしては、例えば、スチレン系熱可塑性エラストマー、オレフィン系熱可塑性エラストマー、ポリエステル系熱可塑性エラストマー、ポリアミド系熱可塑性エラストマー、ウレタン系熱可塑性エラストマー、ニトリル系熱可塑性エラストマー、フッ素系熱可塑性エラストマー、ポリブタジエン系熱可塑性エラストマー及びシリコーン系熱可塑性エラストマーが挙げられる。
【００１６】
本発明の樹脂組成物は上述した成分を押出機等の当該技術分野において公知の混合装置を用いて均一に溶融混合して得ることができる。混合温度としては樹脂の融点より１０℃〜１００℃程度高い温度が好ましい。本発明の樹脂組成物は、射出成形、ブロー成形、延伸ブロー成形等により成形品としてもよいし、発泡シート成形、ボード成形等によりシート品としてもよいし、また、水冷インフレーション成形、空冷インフレーション成形、Ｔダイによる押出成形、押出ラミネーション成形等によりフィルム品としてもよい。
【実施例】
【００１７】
以下、実施例及び比較例を示して本発明を具体的に説明するが、本発明はこれらに限定されるものではない。
＜実施例１＞
生分解性樹脂としてのポリブチレンサクシネート（昭和高分子株式会社製ビオノーレ＃１０１０、融点１１０℃、数平均分子量６８，０００、ＭＦＲ１０ｇ／１０分）５０質量部、無機充填材としてのほたて貝殻粉砕物（１００メッシュ篩を通過したもの）５０質量部及び２官能以上のイソシアネート基を有する化合物としてのアクアネート１０５（日本ポリウレタン工業株式会社製）０．５質量部を溶融混練し、樹脂組成物のペレットを得た。このペレットから射出成形機を用いて長さ３０ｍｍ×幅１５ｍｍ×厚さ２ｍｍの試験片を成形した。
【００１８】
＜実施例２＞
ほたて貝殻粉砕物の代わりに籾殻粉砕物（１００メッシュ篩を通過したもの）を用いた以外は実施例１と同様にして試験片を成形した。
【００１９】
＜実施例３＞
ほたて貝殻粉砕物の代わりに粒状炭酸カルシウム（ステアリン酸で表面処理され、１００メッシュ篩を通過したもの）を用いた以外は実施例１と同様にして試験片を成形した。
【００２０】
＜実施例４＞
ポリブチレンサクシネート（昭和高分子株式会社製ビオノーレ＃１０５０、融点１１０℃、数平均分子量５０，０００、ＭＦＲ５０ｇ／１０分）７０質量部、ほたて貝殻粉砕物（１００メッシュ篩を通過したもの）３０質量部、クレランＶＰＬＳ２２５６（バイエル社製）０．５質量部及び無水マレイン酸変性ポリプロピレン（三洋化成工業株式会社製ユーメックス（登録商標）１０１０）１質量部を溶融混練し、樹脂組成物のペレットを得た。このペレットから射出成形機を用いて長さ３０ｍｍ×幅１５ｍｍ×厚さ２ｍｍの試験片を成形した。
【００２１】
＜実施例５＞
生分解性樹脂としてのポリブチレンサクシネート（昭和高分子株式会社製ビオノーレ＃１０１０、融点１１０℃、数平均分子量６８，０００、ＭＦＲ１０ｇ／１０分）５０質量部、無機充填材としてのほたて貝殻粉砕物（１００メッシュ篩を通過したもの）３０質量部、２官能以上のイソシアネート基を有する化合物としてのアクアネート１０５（日本ポリウレタン工業株式会社製）０．５質量部及びＡＢＳ（東レ株式会社製トヨラック（登録商標）７００  ３１４  Ｂ１）２０質量部を溶融混練し、樹脂組成物のペレットを得た。このペレットから射出成形機を用いて長さ３０ｍｍ×幅１５ｍｍ×厚さ２ｍｍの試験片を成形した。
【００２２】
＜比較例１＞
ほたて貝殻粉砕物の代わりにコーンスターチ（日本コーンスターチ株式会社製）を用いた以外は実施例１と同様にして試験片を成形した。
【００２３】
＜比較例２＞
ほたて貝殻粉砕物の代わりに竹粉を用いた以外は実施例２と同様にして試験片を成形した。
【００２４】
＜機械的特性の評価＞
試験片について、ＪＩＳ  Ｋ７１６２法に従って引張試験を行い、引張強度及び引張弾性率を測定した。結果を表１及び２に示した。
【００２５】
＜耐加水分解性の評価＞
試験片を６５℃、９０％ＲＨの恒温恒湿器に入れて１５０時間放置した後、試験片を恒温恒湿器から取り出し、室温に２４時間静置した。この試験片の引張試験を実施し、引張強度について初期物性（成形直後の物性）に対する保持率を求めた。下記基準に従って評価した。結果を表１及び２に示した。
○：１５０時間後の保持率が５０％以上
×：１５０時間後の保持率が５０％未満
【００２６】
＜寸法安定性の評価＞
１０ｃｍ間隔で印を付けた試験片を６５℃、９０％ＲＨの恒温恒湿器に入れて１５０時間放置した後、試験片を恒温恒湿器から取り出し、室温に２４時間静置した。この試験片の印の間隔を測定し、伸び率を求めた。結果を表１及び２に示した。なお、伸び率は３回の測定値を算術平均した値である。
【００２７】
【表１】
2010106269.tif 000002
【００２８】
【表２】
2010106269.tif 000003
【００２９】
表１及び２の結果から明らかなように、実施例１〜５は、機械的特性及び耐加水分解性に優れるだけでなく、伸び率が２３％、４１％、３７％、２６％及び２５％と極めて寸法安定性に優れている。これに対し、比較例１及び２（特許文献１の複合材に相当する）は、伸び率が５０％を超えていることから、高度な寸法精度が要求される精密部品へは使用できない。